(57)【要約】【解決手段】波長が３５０〜４２０ｎｍの光を発光する半導体発光素子が封止されてなる発光装置であり、封止材に４価のＭｎが発光イオンをなす赤色発光蛍光体及び３価のＥｕが発光イオンをなす赤色発光蛍光体を分散させた発光装置、並びに半導体発光素子からの発光光の光路上に４価のＭｎが発光イオンをなす赤色発光蛍光体及び３価のＥｕが発光イオンをなす赤色発光蛍光体を含む蛍光層を設けた発光装置。【効果】本発明の発光装置は、波長が３５０〜４２０ｎｍの励起光に対して赤色光を効率よく高輝度で発光でき、広い赤色域を発光できる演色性のよい発光装置である。また、緑色発光蛍光体、青色発光蛍光体と併用して上記波長の光を発光する半導体発光素子からの光により蛍光体を発光させて白色若しくは中間色を表示する場合、微妙な色合いをより精密に再現性よく表示することができる。【選択図】      なし【特許請求の範囲】
【請求項１】
波長が３５０〜４２０ｎｍの光を発光する半導体発光素子が封止材内に封止されてなる発光装置であって、上記封止材に上記波長の光により励起されて発光する４価のＭｎ（Ｍｎ４＋）が発光イオンをなす赤色発光蛍光体及び３価のＥｕ（Ｅｕ３＋）が発光イオンをなす赤色発光蛍光体を分散させたことを特徴とする発光装置。
【請求項２】
更に、緑色発光蛍光体及び／又は青色発光蛍光体を分散させたことを特徴とする請求項１記載の発光装置。
【請求項３】
波長が３５０〜４２０ｎｍの光を発光する半導体発光素子が封止材内に封止されてなる発光装置であって、上記半導体発光素子から発光する光の光路上に、上記波長の光により励起されて発光する４価のＭｎ（Ｍｎ４＋）が発光イオンをなす赤色発光蛍光体及び３価のＥｕ（Ｅｕ３＋）が発光イオンをなす赤色発光蛍光体を含む蛍光層を設けたことを特徴とする発光装置。
【請求項４】
更に、緑色発光蛍光体及び／又は青色発光蛍光体を含有することを特徴とする請求項３記載の発光装置。
【請求項５】
上記半導体発光素子上又は封止材上に蛍光層を設けたことを特徴とする請求項３又は４記載の発光装置。
【請求項６】
上記蛍光層が上記赤色発光蛍光体を樹脂、ゴム、エラストマー又はガラスに分散してなるものであることを特徴とする請求項３乃至５のいずれか１項記載の発光装置。
【請求項７】
上記４価のＭｎ（Ｍｎ４＋）が発光イオンをなす赤色発光蛍光体が０．５ＭｇＦ２・３．５ＭｇＯ・ＧｅＯ２：Ｍｎ、Ｍｇ２ＴｉＯ４：Ｍｎ、α−Ａｌ２Ｏ３：Ｍｎ、ＬｉＡｌ５Ｏ８：Ｍｎ、Ｍｇ６Ａｓ２Ｏ１１：Ｍｎ又は６ＭｇＯ・Ａｓ２Ｏ５：Ｍｎであることを特徴とする請求項１乃至６のいずれか１項記載の発光装置。
【請求項８】
上記３価のＥｕ（Ｅｕ３＋）が発光イオンをなす赤色発光蛍光体がＹ２Ｏ２：Ｅｕ、Ｌａ２Ｏ２Ｓ：Ｅｕ又はＬｉＥｕＷ２Ｏ８であることを特徴とする請求項１乃至７のいずれか１項記載の発光装置。
【発明の詳細な説明】
【０００１】
【発明の属する技術分野】
本発明は、３５０〜４２０ｎｍの長波長紫外線又は短波長可視光線により励起され赤色に発光する赤色発光蛍光体、その製造方法及びその赤色発光蛍光体を用いた発光装置に関する。
【０００２】
【従来の技術】
発光ダイオード（ＬＥＤ：Ｌｉｇｈｔ  Ｅｍｉｔｔｉｎｇ  Ｄｉｏｄｅ）は、光を放射する半導体発光素子であり、電気エネルギーを紫外光、可視光、赤外光などに変換するものである。例えば、可視光を利用するものとしては、ＧａＰ、ＧａＡｓＰ、ＧａＡｌＡｓ等の発光材料で形成した半導体発光素子があり、これらを透明樹脂等で封止したＬＥＤランプが広く使用されている。また、発光材料をプリント基板や金属リードの上面に固定し、数字や文字をかたどった透明樹脂ケースで封止したディスプレイ型のＬＥＤランプなども多用されている。
【０００３】
また、発光ダイオードは半導体素子であるため、寿命が長く、信頼性も高く、光源として用いた場合には、その交換作業も軽減できることから、携帯通信機器、パーソナルコンピュータ周辺機器、ＯＡ機器、家庭用電気機器、オーディオ機器、各種スイッチ、バックライト用光源、掲示板等の各種表示装置などの構成部品として広く使用されている。
【０００４】
このようなＬＥＤランプは、各種の蛍光体粉末を半導体発光素子を封止する透明樹脂中に含有させることにより、ＬＥＤランプから放射される光の色を変化させることが可能であり、使用用途に応じて青色から赤色まで可視光領域の広い範囲の色を得ることが可能である。
【０００５】
しかしながら、最近では、上記各種表示装置の色彩に対する需要者の要求が高まり、表示装置に微妙な色合いをより精密に再現できる性能が要求されていると共に、１個のＬＥＤランプにより白色や各種の中間色を発光させることができることが強く求められている。
【０００６】
そのため、ＬＥＤランプの半導体発光素子の表面に、赤色、緑色、青色の各種蛍光体を塗布したり、ＬＥＤランプの封止材、コーティング材等に上記各種蛍光体を含有させたりすることにより、１個のＬＥＤランプで白色や各種の中間色を表示できるように構成することも試行されている。
【０００７】
このような蛍光体の中で、長波長紫外線又は短波長可視光線（３５０〜４２０ｎｍ）で励起する蛍光体として、現在、主に使用されているものとしては、発光色が青色のＢａＭｇ２Ａｌ１６Ｏ２７：Ｅｕ、（Ｓｒ，Ｃａ，Ｂａ）５（ＰＯ４）３Ｃｌ：Ｅｕ、発光色が緑色のＢａＭｇ２Ａｌ１６Ｏ２７：Ｅｕ，Ｍｎ、Ｚｎ２ＧｅＯ４：Ｍｎ、発光色が赤色のＹ２Ｏ２Ｓ：Ｅｕ、Ｌａ２Ｏ２Ｓ：Ｅｕ、３．５ＭｇＯ・０．５ＭｇＦ２・ＧｅＯ２：Ｍｎなどがあり、これらの発光蛍光体を適宜用いることにより広い範囲の発光色を得ることができる。
【０００８】
しかしながら、上記赤色発光蛍光体には、青色、緑色発光蛍光体と比較して長波長紫外線及び短波長可視光線（３５０〜４２０ｎｍ）に対する発光が弱いという問題がある。
【０００９】
そのため、これらの波長の光を用いて白色系の発光色を得る場合、赤色発光蛍光体の割合を多くしなければならず、コストが高くなること、白色系の発光色は、赤色、緑色、青色の発光量のバランスを合わせることにより白色を得ることができるものであるから、白色系の発光色を得るためには、赤色の発光量に合わせて緑色及び青色の発光量を減らさざるを得ず、また、蛍光体の使用量にも上限があるため、得られる白色光の発光量が少なくなってしまい、高輝度の白色が得られないことなどが問題となっている。
【００１０】
更に、酸化物系化合物の電子対の励起エネルギーに対応する波長は紫外領域にあり、長波長紫外線及び短波長可視光線（３５０〜４２０ｎｍ）の波長は蛍光体の吸収端と重なるため、特に、赤色発光蛍光体には、半導体発光素子の発光波長のピークが変動すると蛍光体の発光量が著しく変化してしまうという問題もある。
【００１１】
この問題を解決するためユーロピウムで付活された希土類酸硫化物蛍光体が特開平１１−２４６８５７号公報（特許文献１）や特開２０００−１４４１３０号公報（特許文献２）などで提案されており、このような蛍光体は、励起波長が長波長側へシフトしていることが報告されている。
【００１２】
しかしながら、これらの赤色発光蛍光体でも３５０ｎｍより長波長側での吸収強度は、波長が長くなるに従って急激に低下しており、３５０〜３４２ｎｍを発光ピークとする励起光源、例えば紫外ＬＥＤを励起光源に用いた場合、製造上避けられないＬＥＤの発光波長、即ち励起光の波長の変動により蛍光体の発光量が著しく変化してしまう。これは、緑色、青色の発光蛍光体と併用して白色や中間色を表示する場合には、色合いがばらつくことになるため、従来の赤色発光蛍光体では、微妙な色合いをより精密に再現することが困難であった。
【００１３】
また、上記の赤色発光蛍光体は発光は、３価のＥｕイオン（Ｅｕ３＋）の４ｆ−４ｆ遷移による発光であるため、その発光はスペクトル幅の６１０〜６３０ｎｍ程度の幅の狭いものであり、特に６４０ｎｍより長波長側のスペクトルが不足しているため演色性に劣るという問題があった。
【００１４】
【特許文献１】
特開平１１−２４６８５７号公報
【特許文献２】
特開２０００−１４４１３０号公報
【００１５】
【発明が解決しようとする課題】
本発明は、上記問題点を解決するためになされたものであり、波長が３５０〜４２０ｎｍの励起光に対して赤色光を効率よく高輝度で発光できる発光装置及び緑色発光蛍光体、青色発光蛍光体と併用して白色若しくは中間色を効率よく高輝度で、かつ演色性よく表示できる発光装置を提供することを目的とする。
【００１６】
【課題を解決するための手段及び発明の実施の形態】
本発明者は、上記問題を解決するため鋭意検討を重ねた結果、波長が３５０〜４２０ｎｍの光を発光する半導体発光素子が封止材内に封止されてなる発光装置であり、上記封止材に上記波長の光により励起されて発光する４価のＭｎ（Ｍｎ４＋）が発光イオンをなす赤色発光蛍光体及び３価のＥｕ（Ｅｕ３＋）が発光イオンをなす赤色発光蛍光体を分散させた発光装置、又は波長が３５０〜４２０ｎｍの光を発光する半導体発光素子が封止材内に封止されてなる発光装置であり、上記半導体発光素子から発光する光の光路上に、上記波長の光により励起されて発光する４価のＭｎ（Ｍｎ４＋）が発光イオンをなす赤色発光蛍光体及び３価のＥｕ（Ｅｕ３＋）が発光イオンをなす赤色発光蛍光体を含む蛍光層を設けた発光装置が、４価のＭｎ（Ｍｎ４＋）イオンの吸収スペクトルには、可視から近紫外領域に４Ａ２（ｔ２３）→４Ｔ１，４Ｔ２（ｔ２２ｅ）スピン許容遷移に対応した強い吸収バンドがあり、波長が３５０〜４２０ｎｍの励起光に対して赤色光を効率よく高輝度で発光すること、また、３価のＥｕ（Ｅｕ３＋）とは異なる波長で赤色光と発光することから、３価のＥｕ（Ｅｕ３＋）が発光イオンをなす赤色発光蛍光体と併用することによって広い赤色域を発光できる演色性のよい発光装置となること、また、長波長紫外線から短波長可視光線の領域の広い範囲の波長に対して安定した強度で赤色を発光する発光装置であり、特に、緑色発光蛍光体及び／又は青色発光蛍光体と併用すれば、白色若しくは中間色を効率よく高輝度で発光でき、励起光の波長の変動の影響を受けにくいため、緑色発光蛍光体、青色発光蛍光体と併用して上記波長の光を発光する半導体発光素子からの光により蛍光体を発光させて白色若しくは中間色を表示する場合、微妙な色合いをより精密に再現性よく表示することができることを見出した。
【００１７】
即ち、本発明は、
［１］  波長が３５０〜４２０ｎｍの光を発光する半導体発光素子が封止材内に封止されてなる発光装置であって、上記封止材に上記波長の光により励起されて発光する４価のＭｎ（Ｍｎ４＋）が発光イオンをなす赤色発光蛍光体及び３価のＥｕ（Ｅｕ３＋）が発光イオンをなす赤色発光蛍光体を分散させたことを特徴とする発光装置、
［２］  更に、緑色発光蛍光体及び／又は青色発光蛍光体を分散させたことを特徴とする［１］記載の発光装置、
［３］  波長が３５０〜４２０ｎｍの光を発光する半導体発光素子が封止材内に封止されてなる発光装置であって、上記半導体発光素子から発光する光の光路上に、上記波長の光により励起されて発光する４価のＭｎ（Ｍｎ４＋）が発光イオンをなす赤色発光蛍光体及び３価のＥｕ（Ｅｕ３＋）が発光イオンをなす赤色発光蛍光体を含む蛍光層を設けたことを特徴とする発光装置、
［４］  更に、緑色発光蛍光体及び／又は青色発光蛍光体を含有することを特徴とする［３］記載の発光装置、
［５］  上記半導体発光素子上又は封止材上に蛍光層を設けたことを特徴とする［３］又は［４］記載の発光装置、
［６］  上記蛍光層が上記赤色発光蛍光体を樹脂、ゴム、エラストマー又はガラスに分散してなるものであることを特徴とする［３］乃至［５］のいずれか１項記載の発光装置、
［７］  上記４価のＭｎ（Ｍｎ４＋）が発光イオンをなす赤色発光蛍光体が０．５ＭｇＦ２・３．５ＭｇＯ・ＧｅＯ２：Ｍｎ、Ｍｇ２ＴｉＯ４：Ｍｎ、α−Ａｌ２Ｏ３：Ｍｎ、ＬｉＡｌ５Ｏ８：Ｍｎ、Ｍｇ６Ａｓ２Ｏ１１：Ｍｎ又は６ＭｇＯ・Ａｓ２Ｏ５：Ｍｎであることを特徴とする［１］乃至［６］のいずれか１項記載の発光装置、及び
［８］  上記３価のＥｕ（Ｅｕ３＋）が発光イオンをなす赤色発光蛍光体がＹ２Ｏ２：Ｅｕ、Ｌａ２Ｏ２Ｓ：Ｅｕ又はＬｉＥｕＷ２Ｏ８であることを特徴とする請求項［１］乃至［７］のいずれか１項記載の発光装置
を提供する。
【００１８】
以下、本発明について更に詳述する。
まず、本発明の発光装置の第１の態様について説明する。この第１の態様の光学装置は、波長が３５０〜４２０ｎｍの光を発光する半導体発光素子が封止材内に封止されてなる発光装置であり、上記封止材に上記波長の光により励起されて発光する４価のＭｎ（Ｍｎ４＋）が発光イオンをなす赤色発光蛍光体及び３価のＥｕ（Ｅｕ３＋）が発光イオンをなす赤色発光蛍光体を分散させたものである。
【００１９】
上記４価のＭｎ（Ｍｎ４＋）が発光イオンをなす赤色発光蛍光体としては、例えば、０．５ＭｇＦ２・３．５ＭｇＯ・ＧｅＯ２：Ｍｎ、Ｍｇ２ＴｉＯ４：Ｍｎ、α−Ａｌ２Ｏ３：Ｍｎ、ＬｉＡｌ５Ｏ８：Ｍｎ、Ｍｇ６Ａｓ２Ｏ１１：Ｍｎ又は６ＭｇＯ・Ａｓ２Ｏ５：Ｍｎ等が、３価のＥｕ（Ｅｕ３＋）が発光イオンをなす赤色発光蛍光体としてはＹ２Ｏ２：Ｅｕ、Ｌａ２Ｏ２Ｓ：Ｅｕ、ＬｉＥｕＷ２Ｏ８等が挙げられ、これら４価のＭｎ（Ｍｎ４＋）が発光イオンをなす赤色発光蛍光体と３価のＥｕ（Ｅｕ３＋）が発光イオンをなす赤色発光蛍光体との比を変化させることにより、赤色光の微妙な色合いを変えることが可能である。
【００２０】
このような発光装置として更に具体的には、図１に示されるような、リード１，２、波長が３５０〜４２０ｎｍの光を発光する半導体発光素子３、半導体発光素子３とリード２とを電気的に接続するリード細線４を、封止材５で砲弾型に封止した構造の、いわゆる砲弾タイプの発光ダイオードや、図２に示されるような、上面が開口した箱形の発光体収容部材６の内底から一対のリード１，２を発光体収容部材６の外部へ延出し、この発光体収容部材６の内部に波長が３５０〜４２０ｎｍの光を発光する半導体発光素子３やリード細線４，４を収容し、これらを接続して、発光体収容部材６内部を封止材５で封止した構造の、いわゆるチップ型の発光ダイオードなどの封止材５中に、上記波長の光により励起されて発光する４価のＭｎ（Ｍｎ４＋）が発光イオンをなす赤色発光蛍光体及び３価のＥｕ（Ｅｕ３＋）が発光イオンをなす赤色発光蛍光体を分散させたものが挙げられる。
【００２１】
この場合、封止材５中に上述した本発明の赤色発光蛍光体のみを分散させれば、高輝度の赤色を発光する発光装置となり、ＢａＭｇ２Ａｌ１６Ｏ２７：Ｅｕ，Ｍｎ、Ｚｎ２ＧｅＯ４：Ｍｎ等の緑色発光蛍光体、ＢａＭｇ２Ａｌ１６Ｏ２７：Ｅｕ、（Ｓｒ，Ｃａ，Ｂａ）５（ＰＯ４）３Ｃｌ：Ｅｕ等の青色蛍光発光体と共に分散させれば、高輝度の白色又は中間色を発光する発光装置となる。
【００２２】
なお、この発光装置は、半導体発光素子等を封止する際に、樹脂、ゴム、エラストマー、ガラスなどの封止材材料に蛍光体を混合して封止することにより製造することができる。特に、複数種の蛍光体を用いる場合、本発明の赤色発光蛍光体は、一般的な蛍光体に比べ、真比重が高いため封止材料と混合したときに他の蛍光体よりも速く沈降して色むらを引き起こすおそれがある。そのため、本発明の赤色発光蛍光体は、粘度の高いもの、例えば、チキソトロピー調整剤で粘度を調整したシリコーンゴム組成物、シリコーン樹脂組成物などに混合し、これを硬化させる方法で封止材中に分散させることが好ましい。また、封止材中には色調変換材料として上述した蛍光体の他に、顔料、染料、擬似顔料などを添加してもよい。
【００２３】
次に、本発明の発光装置の第２の態様について説明する。この第２の態様の発光装置は、波長が３５０〜４２０ｎｍの光を発光する半導体発光素子が封止材内に封止されてなる発光装置であって、上記半導体発光素子から発光する光の光路上に上述した本発明の赤色発光蛍光体を含む蛍光層を設けたものである。
【００２４】
上記４価のＭｎ（Ｍｎ４＋）が発光イオンをなす赤色発光蛍光体としては、例えば、０．５ＭｇＦ２・３．５ＭｇＯ・ＧｅＯ２：Ｍｎ、Ｍｇ２ＴｉＯ４：Ｍｎ、α−Ａｌ２Ｏ３：Ｍｎ、ＬｉＡｌ５Ｏ８：Ｍｎ、Ｍｇ６Ａｓ２Ｏ１１：Ｍｎ又は６ＭｇＯ・Ａｓ２Ｏ５：Ｍｎ等が、３価のＥｕ（Ｅｕ３＋）が発光イオンをなす赤色発光蛍光体としてはＹ２Ｏ２：Ｅｕ、Ｌａ２Ｏ２Ｓ：Ｅｕ、ＬｉＥｕＷ２Ｏ８等が挙げられ、これら４価のＭｎ（Ｍｎ４＋）が発光イオンをなす赤色発光蛍光体と３価のＥｕ（Ｅｕ３＋）が発光イオンをなす赤色発光蛍光体との比を変化させることにより、赤色光の微妙な色合いを変えることが可能である。
【００２５】
このような発光装置として更に具体的には、例えば、半導体発光素子上又は封止材上に本発明の赤色発光蛍光体を含む蛍光層を設けたものが挙げられ、具体的には、図３に示されるような、リード１，２、波長が３５０〜４２０ｎｍの光を発光する半導体発光素子３、半導体発光素子３とリード２とを電気的に接続するリード細線４を、封止材５で砲弾型に封止した構造の、いわゆる砲弾タイプの発光ダイオードの半導体発光素子３上に蛍光層７を設けて半導体発光素子３等と共に封止したもの、図４に示されるような、上面が開口した箱形の発光体収容部材６の内底から一対のリード１，２を発光体収容部材６の外部へ延出し、この発光体収容部材６の内部に波長が３５０〜４２０ｎｍの光を発光する半導体発光素子３やリード細線４，４を収容し、これらを接続して、発光体収容部材６内部を封止材５で封止した構造の、いわゆるチップ型の発光ダイオードの半導体発光素子３上に蛍光層７を設けて半導体発光素子３等と共に封止したもの、図５に示されるような砲弾タイプの発光ダイオードの封止材５上に封止材５を被覆するように蛍光層７を設けたもの、図６に示されるようなチップ型の発光ダイオードの封止材５上に蛍光層７を設けたものが挙げられる。なお、図５、図６中の蛍光層以外の構成は図１、図２に各々示される構成と同様であるため説明を省略する。
【００２６】
また、上述したような、蛍光層を発光ダイオード内部に又は発光ダイオードと隣接して設けたいわゆる透過型のものに限らず、図７に示されるように、蛍光層７を発光ダイオード８から離間する位置に設けると共に、この蛍光層から発光した光を反射板９で反射させるいわゆる反射型の発光装置も挙げられる。また、図５、図６に示されるような封止材上に蛍光層を設けた発光装置の蛍光層を、更に封止材で封止することも可能である。
【００２７】
この場合、蛍光層中に上述した本発明の赤色発光蛍光体のみを分散させれば、高輝度の赤色を発光する発光装置となり、ＢａＭｇ２Ａｌ１６Ｏ２７：Ｅｕ，Ｍｎ、Ｚｎ２ＧｅＯ４：Ｍｎ等の緑色発光蛍光体、ＢａＭｇ２Ａｌ１６Ｏ２７：Ｅｕ、（Ｓｒ，Ｃａ，Ｂａ）５（ＰＯ４）３Ｃｌ：Ｅｕ等の青色蛍光発光体と共に分散させれば、高輝度の白色又は中間色を発光する発光装置となる。
【００２８】
なお、蛍光層を半導体発光素子上に設ける場合は、蛍光体をそのままで用いてもバインダーと共に混合して用いてもよい。この場合、図３、図４に示されるように、蛍光層は半導体発光素子と共に封止材中に封止されることとなる。
【００２９】
一方、蛍光層を封止材上に設ける場合、赤色発光蛍光体を透光性の樹脂、ゴム、エラストマー又はガラス、特にシリコーン樹脂又はシリコーンゴムに分散させて用いることが好ましい。特に、複数種の蛍光体を蛍光層に分散させる場合、上述した封止材に本発明の赤色発光蛍光体を分散させる場合と同様、チキソトロピー調整剤で粘度を調整したシリコーンゴム組成物、シリコーン樹脂組成物などに混合し、これを硬化させる方法で蛍光層中に分散させることが好ましい。また、蛍光層は、蛍光体を混合して１層としたものでも、蛍光体をいくつかの層にわけて積層したものでもよい。また、蛍光層中には色調変換材料として上述した蛍光体の他に、顔料、染料、擬似顔料などを添加してもよい。
【００３０】
【実施例】
以下、実施例を挙げて本発明を具体的に説明するが、本発明は下記実施例に限定されるものではない。
【００３１】
［実施例１］
赤色発光蛍光体として、０．５ＭｇＦ２・３．５ＭｇＯ・ＧｅＯ２：Ｍｎ、Ｙ２Ｏ２：Ｅｕ、青色発光蛍光体として（Ｓｒ，Ｃａ，Ｂａ）５（ＰＯ４）３Ｃｌ：Ｅｕ、緑色発光蛍光体としてＢａＭｇ２Ａｌ１６Ｏ２７：Ｅｕ，Ｍｎを５：１０：１：１の割合でシリコーンゴムに混合分散させた図６に示される蛍光層７の形状のシリコーンゴム製シート（厚さ０．５ｍｍ）を加熱プレス機を用いて製造し、これを発光波長が３８０ｎｍの紫外ＬＥＤの封止材上に被せて蛍光層として図６に示されるような発光装置を得た。
【００３２】
積分球中においてこの発光装置に２０ｍＡの電流を流して点灯し、得られた光の分光分布を分光放射輝度計ＰＲ−７０４（Ｐｈｏｔｏ  Ｒｅｓｅａｒｃｈ社製）で測色した。この分光分布を図８に示す。この発光装置の色度はｘ＝０．３５４２、ｙ＝０．３５１７の白色であった。また、図８に示されるように、この分光分布からＹ２Ｏ２：Ｅｕによる６３０ｎｍの発光及び０．５ＭｇＦ２・３．５ＭｇＯ・ＧｅＯ２：Ｍｎによる６６２ｎｍの発光が確認され、赤色光が発光領域の広いものであることが確認された。
【００３３】
［実施例２］
０．５ＭｇＦ２・３．５ＭｇＯ・ＧｅＯ２：Ｍｎの代わりにＭｇ２ＴｉＯ４：Ｍｎを用いた以外は実施例１と同様の方法で発光装置を得、この発光装置から得られた光の分光分布を測定したところ、Ｙ２Ｏ２：Ｅｕによる６３０ｎｍの発光及びＭｇ２ＴｉＯ４：Ｍｎによる６５９ｎｍの発光が確認され、赤色光が発光領域の広いものであることが確認された。
【００３４】
【発明の効果】
以上のように、本発明の発光装置は、波長が３５０〜４２０ｎｍの励起光に対して赤色光を効率よく高輝度で発光でき、広い赤色域を発光できる演色性のよい発光装置である。
【００３５】
また、本発明の発光装置は、長波長紫外線から短波長可視光線の領域の広い範囲の波長に対して安定した強度で赤色を発光する発光装置であり、特に、緑色発光蛍光体及び／又は青色発光蛍光体と併用すれば、白色若しくは中間色を効率よく高輝度で発光でき、励起光の波長の変動の影響を受けにくいため、緑色発光蛍光体、青色発光蛍光体と併用して上記波長の光を発光する半導体発光素子からの光により蛍光体を発光させて白色若しくは中間色を表示する場合、微妙な色合いをより精密に再現性よく表示することができる。
【図面の簡単な説明】
【図１】本発明の光学装置の一例を示す図であり、砲弾型の発光ダイオードの封止材に本発明の赤色発光蛍光体を分散させた発光装置を示す断面図である。
【図２】本発明の光学装置の一例を示す図であり、チップ型の発光ダイオードの封止材に本発明の赤色発光蛍光体を分散させた発光装置を示す断面図である。
【図３】本発明の光学装置の一例を示す図であり、砲弾型の発光ダイオードの半導体発光素子上に本発明の赤色発光蛍光体を含む蛍光層を設けた発光装置を示す断面図である。
【図４】本発明の光学装置の一例を示す図であり、チップ型の発光ダイオードの半導体発光素子上に本発明の赤色発光蛍光体を含む蛍光層を設けた発光装置を示す断面図である。
【図５】本発明の光学装置の一例を示す図であり、砲弾型の発光ダイオードの封止材上に本発明の赤色発光蛍光体を含む蛍光層を設けた発光装置を示す断面図である。
【図６】本発明の光学装置の一例を示す図であり、チップ型の発光ダイオードの封止材上に本発明の赤色発光蛍光体を含む蛍光層を設けた発光装置を示す断面図である。
【図７】本発明の光学装置の一例を示す図であり、蛍光層を発光ダイオードから離間する位置に設けると共に、この蛍光層から発光した光を反射させる発光装置を示す断面図である。
【図８】実施例１の発光装置の発光光の分光分布を示す図である。
【符号の説明】
１，２  リード
３  半導体発光素子
４  リード細線
５  封止材
６  発光体収容部材
７  蛍光層
８  発光ダイオード
９  反射板
【図１】
2004335579.tif 000002
【図２】
2004335579.tif 000003
【図３】
2004335579.tif 000004
【図４】
2004335579.tif 000005
【図５】
2004335579.tif 000006
【図６】
2004335579.tif 000007
【図７】
2004335579.tif 000008
【図８】
2004335579.tif 000009